(57)【特許請求の範囲】
【請求項１】
支持体上へ特定の寸法と厚さとを有する少なくとも１個の半導体板を設置するための方法であって、
半導体基板の１つの面に対して、そこにおいて基板を剥離させるための面に沿って微小気泡の膜を生成するようにイオンを衝撃することであって、その打ち込みイオンエネルギーは前記半導体板の特定の厚さに対応する深さに微小気泡の膜を得ることのできる大きさであり、また前記イオンは不活性ガスイオンまたは水素ガスイオンから選ばれたものであるイオン衝撃工程、
前記基板の前記表面と支持体とを一体化すること、
配置すべき板に対応する基板表面の領域を、支持体を通してレーザービームで照射することであって、この支持体を通るビームによって運ばれる照射エネルギーが、前記微小気泡の膜の対応する領域において、板の剥離を引き起こし、また板の支持体への付着を強化するのに十分な温度をもたらす強さであるようなレーザービーム照射工程、
前記板を基板から引き剥がし、それを支持体上へ保持するように前記基板を前記支持体から分離すること、
の工程を含む方法。
【請求項２】
請求項第１項記載の方法であって、更に、前記イオン衝撃の前または後に、前記基板表面に溝をエッチして、前記板の寸法に対応する面を前記基板表面に区切る工程を含む方法。
【請求項３】
請求項第２項記載の方法であって、前記溝の深さが前記微小気泡の膜の深さよりも深い方法。
【請求項４】
請求項第１項記載の方法であって、支持体上に複数個の板を設けるために、配置すべき板に対応する基板表面の領域を照射ビームで走査することによって照射を行う方法。
【請求項５】
請求項第１項記載の方法であって、支持体上に複数個の板を設けるために、配置すべき板に対応する基板表面の領域の照射を、照射すべき領域に対応する開口を持つマスクを通した照射によって一括して行う方法。
【請求項６】
請求項第１項記載の方法であって、前記照射ビームがＹＡＧレーザービームである方法。
【請求項７】
請求項第１項記載の方法であって、前記半導体基板が単結晶シリコンを含み、前記イオン衝撃が１５０℃ないし３５０℃の基板温度において水素イオンを用いて行われ、前記照射ビームが照射される基板領域の温度を６００℃以上に加熱する方法。
【請求項８】
請求項第１項記載の方法であって、前記支持体は、アクティブマトリックスフラットスクリーンの画素を制御するためのトランジスタ支持のために用いられ、かつ前記トランジスタ実現のため、前記支持体には複数の前記半導体板が設置される方法。
【請求項９】
請求項第１項記載の方法であって、前記支持体は、画像センサー支持のために用いられ、かつ前記画像センサー実現のため、前記支持体には複数の前記半導体板が設置される方法。
【請求項１０】
請求項第１項記載の方法であって、前記支持体は、アクティブマトリックス印刷ヘッド支持のために用いられ、かつ前記アクティブマトリックス印刷ヘッド実現のため、前記支持体には複数の前記半導体板が設置される方法。
【発明の詳細な説明】
【０００１】
【産業上の利用分野】
本発明は支持体、特に非導電性支持体上へ、１個または複数個の半導体板を設置するための方法に関する。
【０００２】
【従来の技術】
非常に多数の電子制御装置において、半導体部品が配置される面積はそれらを支持する要素の面積に比べて制限されている。これは例えば、アクティブマトリックスフラットスクリーンの場合に見られ、そこにおいてはスクリーンの各画像要素（または画素）が１個のトランジスタによって制御されるようになっている。このような型の装置のために現在用いられている技術は画素を制御するためのトランジスタを作製するために、水素化アモルファスシリコンまたは多結晶シリコンを使用するものである。
【０００３】
それらのトランジスタの作製中に、その上に画素が形成される支持体の表面全体がアモルファス半導体または、場合によっては多結晶材料の膜で以て覆われる。次に、この膜のほとんどの部分がエッチされて、ほんのわずかな領域だけがトランジスタ用に残される。制御トランジスタによって占められる表面は、画素表面の小さな部分（２０％以下）に過ぎない。スクリーンの光学的透過損失を最小化するために、この寄生的な占有および相互接続のための領域を削減する試みが行われている。
【０００４】
画素制御用トランジスタを作製するためのこの伝統的な方法では、このように初期に配置されたシリコン膜の主要部分が失われる。現在までにこのことに対して多大な注目が払われることはなかった。それはアモルファスシリコンまたは多結晶シリコン膜を配置するコストが小さいからである。しかし、高品質の半導体材料、特に単結晶シリコンを使用する必要がある場合には、このことはもはや正しくない。このようにシリコン膜の主要部分を失うことは重大な欠点となる。
【０００５】
【発明の概要】
本発明はこの問題を解決することができる。本発明は、半導体材料、特に単結晶シリコンを小さい板の形で、装置実現のためにちょうど足りる表面積を持って、必要とされる場所に設置されることを許容する。このように、本発明は単結晶シリコンの使用を可能とし、シリコンの使用量が少ないことのためにより低コストとなる技術的に高度な方法を提供する。更に、本方法は大面積のアクティブマトリックススクリーンに適用できる。
【０００６】
本発明の方法は、資料ＦＲ−Ａ−２，６８１，４７２に記載されている情報から得られる技術を使用している。本資料は半導体材料でできた薄膜を作製するための方法を開示しており、３つの工程を含んでいる。第１段階では、半導体材料でできた板の１つの面へ、イオン衝撃によって微小な気泡（ｍｉｃｒｏｂｕｂｂｌｅ）を含む膜を形成する。第２段階では、この板の表面を補弾材（ｓｔｉｆｆｅｎｅｒ）と一体化する。第３段階では、この板と補弾材とで構成されるユニットを十分高温に加熱し、板中の結晶の再配置および微小な気泡の中の圧力効果によって微小気泡の膜のレベルにおいて板の剥離を引き起こさせる。こうして、補弾材に付着した薄膜が得られる。
【０００７】
従って本発明の目的は、支持体上へ特定の寸法と厚さとを有する少なくとも１個の半導体板を設置するための方法であって、
−半導体基板の１つの面に対して、そこにおいて基板を剥離させるための面に沿って微小気泡の膜を生成するようにイオンを衝撃することであって、その打ち込みイオンエネルギーは前記半導体板の特定の厚さに対応する深さに微小気泡の膜を得ることのできる大きさであり、また前記イオンは不活性ガスイオンまたは水素ガスイオンから選ばれたものであるイオン衝撃工程、
−前記基板の前記表面と前記支持体とを一体化すること（ｒｅｎｄｅｒｉｎｇｉｎｔｅｇｒａｌ）、
−配置すべき板に対応する基板表面の領域を、支持体を通してレーザービームで照射することであって、この支持体を通るビームによって運ばれる照射エネルギーが、前記微小気泡の膜の対応する領域において、板の剥離を引き起こし、また板の支持体への付着を強化するのに十分な温度をもたらす強さであるようなレーザービーム照射工程、
−前記板を基板から引き剥がし、それを支持体上へ保持するように前記基板を前記支持体から分離すること、
の工程を含む方法を得ることである。
【０００８】
”一体化すること”というのは前記基板と前記支持体との間で十分な結合エネルギーを提供し、以降の操作においてそれらが結合状態で留まるようにする任意の操作と理解される。例えば、それらの操作として、原子間結合を生成することのできる表面処理や接着操作等が含まれる。更に、分離というのは、引っ張り力を及ぼす引き離し操作等の任意の分離操作を含む。
【０００９】
本方法は、イオン衝撃段階の前または後において、前記基板表面をエッチして、基板表面上に前記板の寸法に対応する面を区切る溝を形成する工程を含むことが好ましい。
【００１０】
前記溝の深さは微小気泡の膜の前記深さよりも深いことが好ましい。
【００１１】
もし、その基板によって支持体上へ複数個の板を供給するつもりであれば、配置すべき板に対応する基板表面の領域の照射は照射ビームで基板を走査することによって行うことができ、あるいは照射すべき領域に対応する開口を有するマスクを通して一括して照射することができる。
【００１２】
本発明それ自体および本発明のその他の特徴や利点については、非限定的な例示実施例についての以下の詳細な説明を、図面を参照しながら読むことによってより容易に理解されよう。
【００１３】
【実施例】
以下の説明では、１つの実施例として、フラットアクティブマトリックス表示スクリーンの構築の一部を構成する意図で、ガラスの支持体上に１組の半導体単結晶シリコン板を設置することに関して行う。
【００１４】
図１は、フラットスクリーンのガラス支持体上へ転写すべき小さい薄板の供給源として用いられる単結晶シリコンでできた単結晶基板１を示している。板は、辺の長さが約１０ミクロンないし４０ミクロンの面を有し、厚さは約１ミクロンである。それらの板は、１００ないし１０００ミクロンのピッチでＸおよびＹの直交方向に沿ってガラス支持体表面上に規則正しく配置される。
【００１５】
これらの半導体板を残りの基板から剥離するのを容易にするために、本発明の方法に委ねられた基板表面２には、第１の切断方向に沿って掘られた溝３と、第１の方向に直交する第２の方向に沿って掘られた溝４とがエッチされて形成される。これらの溝３および４は幅が３ミクロン、深さが２ミクロンでよい。それらは基板１の表面を区画し、所望の板の面に対応する表面を備えた、図１に示される領域５を一括して区切っている。
【００１６】
溝３および４は必須ではないが、板を基板から引き剥がすのを容易にし、それらの板の寸法を全体で定義することができる。それらはまた、イオン衝撃工程の前後いずれにおいて形成してもよい。
【００１７】
半導体基板１の表面２は次に、イオン衝撃工程において、所望される板の厚さの関数であるエネルギーを有する水素イオン（プロトンまたはＨ2+）６で以て衝撃される。一例として、基板１を１００ｋｅＶのエネルギーのプロトンで衝撃することができ、このエネルギーは約８００オングストロームの厚さに対応する。イオン衝撃中のプロトンのドーズ量は約５×１０16プロトン／ｃｍ2 であり、イオン打ち込み中の基板温度は１５０℃ないし３５０℃に保たれる。
【００１８】
水素イオンの代わりに不活性ガスイオンを用いることも可能であり、その場合は既に引用した資料ＦＲ−Ａ−２，６８１，４７２に指示されているように、イオン打ち込みパラメーターを調節しなければならない。
【００１９】
このイオン衝撃によって、半導体基板１の表面２の下に微小気泡の膜７が生成される。基板を前処理する時に、溝３および４の深さはこの微小気泡の膜の深さよりも大きくとってある。
【００２０】
次に半導体板を固定すべき支持体が半導体基板の表面２に取り付けられる。この実施例では、この支持体はガラスでできている。本方法を実施する場合に使用されるはずの照射ビームに対してこの支持体は透明である。基板および支持体は原子間結合によって一体化される。
【００２１】
図２はこの照射配置を示しており、支持体１０が見える。この支持体上へ配置すべき半導体基板１の領域がガラス支持体１０を通して選択的に照射される。図２は、基板表面２の領域２１および２２を２つの照射ビームをそれぞれ別々に、逐次的に用いて照射するものとして示している。それらの領域の照射は次の条件を満たすものである必要がある。この照射に曝されるシリコン膜で吸収されるパワー密度と照射時間とは、照射される表面の温度が周辺の表面温度の上昇を伴わずに約６００℃以上に断熱的に上昇できるものである。照射された領域でのこの温度上昇は、水素イオンの侵入深さに対応した位置（微小気泡の膜のレベル）での剥離と、温度上昇に基づく原子間結合エネルギーの増大によるそれら領域と支持体との間の結合エネルギー増大とをもたらす。
【００２２】
図３は図２の拡大詳細図であるが、照射された領域の１つについて、２本の溝４間の微小気泡の膜７の部分へ向かっての温度上昇の伝搬の様子を波線で示している。
【００２３】
照射ビームはＹＡＧレーザーによって供給することができる。一例として、板の剥離を促進し、それの支持体への接着性を増進できるＹＡＧレーザーから取り出される照射ビームは、３０ｎｓのパルス長を有し、パルス１個当たり０．２ないし０．４Ｊのエネルギーを供給する。照射は走査によって行うこともでき、そうすれば配置すべき各板を連続的に照射することができる。更に、マスクを用いることによってすべての板を同時に一括して照射することもできる。その様子は図４に示され、そこには図２のガラス支持体１０の上に半導体基板１が乗った構造が示されている。この場合には、領域２１と２２（図示されたものでは）は、マスク３５の開口３４を通り抜けた共通光源３０からの照射ビーム３１と３２とによってそれぞれ同時に照射される。それらの開口３４は、得るべき板の面と同一の大きさを有し、同じピッチに従って配置される。
【００２４】
図５に示された次の工程は、半導体基板１と支持体１０とを互いに分離させることである。このことは、照射された領域では半導体基板から剥離し、照射されなかった部分では温度上昇が無いために結合エネルギーが低いために剥離が起こらないために可能となる。このように、選ばれた場所に半導体板２０を接着搭載された支持体１０が得られる。このように転写が行われた後には、基板１の表面２には、転写された板に対応してわずかな凹み２５ができている。
【００２５】
簡単のために、２個の半導体板を転写する場合についての図面を示しているが、明らかなように、このような転写はもっと数多くの板について行われることができ、特に、アクティブマトリックスフラットスクリーンを実現するために必要なすべての半導体板の転写についても可能である。
【００２６】
第１組の板の転写の後、この半導体基板を用いて第２の組の板の転写を行うことができ、更に第３組、等々と続けることができる。この手順は、最初に半導体基板に対して全面に一様なイオン打ち込みが行われていれば、与えられた表面のすべての板が使用され尽くすまで繰り返すことができる。その後、供せられた基板表面が再び研磨されて、本発明の方法を新しく適用することができる。
【００２７】
本発明は、画像センサーおよびアクティブマトリックス印刷ヘッドセンサーを実現するために有利に適用できる。
【図面の簡単な説明】
【図１】本発明の設置方法に従ってイオン衝撃される半導体基板を示す図。
【図２】本発明の設置方法に従って、支持体への接着力を強化し、半導体基板からの板の剥離を促進するための基板照射工程を示す図。
【図３】図２の基板の詳細図。
【図４】本発明の設置方法に従う照射工程の変形例を示す図。
【図５】前記基板を前記支持体から取り外す、本発明の設置方法の最終工程を示す図。
【符号の説明】
１  単結晶半導体基板
２  表面
３，４  溝
５  半導体板領域
６  イオンビーム
７  微小気泡の膜
１０  支持体
１１，１２  照射ビーム
２０  半導体板
２１，２２  照射領域
２５  凹み
３０  光源
３１，３２  照射ビーム
３４  開口
３５  マスク
【図１】
0003905930.tif 000002
【図２】
0003905930.tif 000003
【図３】
0003905930.tif 000004
【図４】
0003905930.tif 000005
【図５】
0003905930.tif 000006